(57)【要約】【課題】客観的評価が容易になされうるゴルフボール２の提供。【解決手段】ゴルフボール２は、球状のコア４と、このコア４の外側に位置するカバー６とを備えている。このコア４は、球状のセンター８と、このセンター８の外側に位置する中間層１０とを備えている。カバー６は、第一半球６ａ及び第二半球６ｂからなる。第一半球６ａは、第一樹脂組成物からなる。第二半球６ｂは、第二樹脂組成物からなる。第一半球６ａの仕様は、第二半球６ｂの仕様とは異なっている。仕様として、硬度、組成、厚み及びディンプルパターンが例示される。第一樹脂組成物の基材ポリマーが、第二樹脂組成物の基材ポリマーと異なってもよい。第一樹脂組成物における紫外線吸収剤の含有量が、第二樹脂組成物の紫外線吸収剤の含有量と異なってもよい。第一樹脂組成物における光安定剤の含有量が、第二樹脂組成物の光安定剤の含有量と異なってもよい。【選択図】図１
2013183833.tif 000002
【特許請求の範囲】
【請求項１】
コアとカバーとを備えており、このカバーが、第一半球と第二半球とからなり、第一半球の仕様が第二半球の仕様と異なっているゴルフボール。
【請求項２】
上記第一半球が第一樹脂組成物からなり、上記第二半球が第二樹脂組成物からなり、上記第一樹脂組成物の組成が上記第二樹脂組成物の組成と異なっている請求項１に記載のゴルフボール。
【請求項３】
上記第一半球が第一樹脂組成物からなり、上記第二半球が第二樹脂組成物からなり、上記第一樹脂組成物の基材樹脂が上記第二樹脂組成物の基材樹脂と異なっている請求項１又は２に記載のゴルフボール。
【請求項４】
上記第一半球が第一樹脂組成物からなり、上記第二半球が第二樹脂組成物からなり、上記第一樹脂組成物の硬度が上記第二樹脂組成物の硬度と異なっている請求項１から３のいずれかに記載のゴルフボール。
【請求項５】
上記第一半球がポリウレタンを基材とする第一樹脂組成物からなり、上記第二半球が他のポリウレタンを基材とする第二樹脂組成物からなり、上記第一樹脂組成物のポリウレタンのポリオール成分の分子量が、上記第二樹脂組成物のポリウレタンのポリオール成分の分子量と異なっている請求項１から４のいずれかに記載のゴルフボール。
【請求項６】
上記第一樹脂組成物の基材樹脂の主成分がポリウレタンであり、上記第二樹脂組成物の基材樹脂の主成分がアイオノマー樹脂である請求項２から４のいずれかに記載のゴルフボール。
【請求項７】
上記第一樹脂組成物が添加剤を含有しており、上記第二樹脂組成物が他の添加剤を含有している請求項２に記載のゴルフボール。
【請求項８】
上記第一樹脂組成物が紫外線吸収剤を含有しており、上記第二樹脂組成物が他の紫外線吸収剤を含有している請求項７に記載のゴルフボール。
【請求項９】
上記第一樹脂組成物が光安定剤を含有しており、上記第二樹脂組成物が他の光安定剤を含有している請求項７に記載のゴルフボール。
【請求項１０】
上記第一樹脂組成物が比重調整剤を含有しており、上記第二樹脂組成物が他の比重調整剤を含有している請求項７に記載のゴルフボール。
【請求項１１】
上記第一樹脂組成物及び上記第二樹脂組成物が添加剤を含有しており、上記第一樹脂組成物における添加剤の含有率が上記第二樹脂組成物における添加剤の含有率と異なっている請求項２に記載のゴルフボール。
【請求項１２】
上記添加剤が、紫外線吸収剤、光安定剤又は比重調整剤である請求項１１に記載のゴルフボール。
【請求項１３】
上記第一半球が１又は２以上の層を有しており、上記第二半球が１又は２以上の層を有しており、上記第一半球の層の数が上記第二半球の層の数と異なる請求項１に記載のゴルフボール。
【請求項１４】
上記カバーがその表面に多数のディンプルを有しており、第一半球のディンプルパターンが上記第二半球のディンプルパターンと異なる請求項１に記載のゴルフボール。
【請求項１５】
コアとカバーとペイント層とを備えており、このペイント層が、第一半球と第二半球とからなり、この第一半球の仕様が第二半球の仕様と異なっているゴルフボール。
【請求項１６】
上記第一半球が第一樹脂組成物からなり、上記第二半球が第二樹脂組成物からなり、上記第一樹脂組成物の組成が上記第二樹脂組成物の組成と異なっている請求項１５に記載のゴルフボール。
【請求項１７】
上記第一樹脂組成物が光輝性顔料を含有しており、上記第二樹脂組成物が他の光輝性顔料を含有している請求項１６に記載のゴルフボール。
【請求項１８】
上記第一樹脂組成物及び第二樹脂組成物が光輝性顔料を含有しており、上記第一樹脂組成物における光輝性顔料の含有率が、上記第二樹脂組成物における光輝性顔料の含有率と異なっている請求項１６に記載のゴルフボール。
【請求項１９】
上記第一半球の硬度が上記第二半球の硬度と異なっている請求項１５に記載のゴルフボール。
【請求項２０】
上記第一半球の厚みが上記第二半球の厚みと異なっている請求項１５に記載のゴルフボール。
【請求項２１】
コアとカバーとを備えており、このカバーが、第一半球と第二半球とからなり、第一半球の仕様が第二半球の仕様と異なっているゴルフボールを製作する工程、
このゴルフボールに、試験を施す工程、
及び
第一半球の仕様の性能と第二半球の仕様の性能とを対比する工程
を含む、ゴルフボールのカバーの評価方法。
【請求項２２】
コアとカバーとペイント層を備えており、このペイント層が、第一半球と第二半球とからなり、第一半球の仕様が第二半球の仕様と異なっているゴルフボールを製作する工程、
このゴルフボールに、試験を施す工程、
及び
第一半球の仕様の性能と第二半球の仕様の性能とを対比する工程
を含む、ゴルフボールのペイント層の評価方法。
【発明の詳細な説明】
【技術分野】
【０００１】
本発明は、ゴルフボールに関する。詳細には、本発明は、ゴルフボールのカバー又はペイント層の改良に関する。
【背景技術】
【０００２】
プラクティス用ゴルフボールを除く、一般的なゴルフボールは、コア、カバー及びペイント層とを備えている。コアは、ゴム組成物が架橋されることで成形されている。２以上の層を有するコアが存在する。コアの一部が樹脂組成物からなるゴルフボールも存在する。カバーは、樹脂組成物から成形されている。２以上の層を有するカバーが存在する。カバーは、その表面にディンプルパターンを有している。
【０００３】
カバーの成形には、圧縮成形法、射出成形法等が採用される。圧縮成形法では、樹脂組成物からなるハーフシェルが準備される。２つのハーフシェルで、コアが覆われる。このコアとハーフシェルとは、共に半球状キャビティを備えた上型及び下型からなる金型に投入される。この金型内で、ハーフシェルが加圧及び加熱される。ハーフシェルの樹脂組成物は、金型内で溶融し、流動する。この樹脂組成物が凝固して、カバーが形成される。このカバーの上に、塗料（ペイント組成物）が塗布される。この塗料が硬化して、ペイント層が形成される。
【０００４】
特開昭６３−３８４７６号公報には、ゴルフボールの圧縮成形法が開示されている。この圧縮成形法では、互いに色の異なる２つのハーフシェルによってコアが覆われる。
【０００５】
ゴルフボールメーカーは、ゴルフボールに対して種々の試験を行っている。例えば、機械的特性、打球感、耐久性、耐候性、耐汚染性、耐擦傷性等の評価が、なされている。
【先行技術文献】
【特許文献】
【０００６】
【特許文献１】特開昭６３−３８４７６号公報
【発明の概要】
【発明が解決しようとする課題】
【０００７】
ゴルフボールの評価においては、仕様の異なる複数種のゴルフボールが準備される。この準備には、手間がかかる。さらに、客観的な評価結果が得られるには、第一の仕様を有するゴルフボールに対する試験条件と、第二の仕様を有するゴルフボールに対する試験条件とが一致している必要がある。この一致は、容易なことではない。
【０００８】
本発明の目的は、客観的評価が容易になされうるゴルフボールの提供にある。
【課題を解決するための手段】
【０００９】
本発明に係るゴルフボールは、コアとカバーとを備える。このカバーは、第一半球と第二半球とからなる。第一半球の仕様は、第二半球の仕様と異なる。
【００１０】
第一半球は、第一樹脂組成物からなる。第二半球は、第二樹脂組成物からなる。好ましくは、第一樹脂組成物の組成は、第二樹脂組成物の組成と異なる。好ましくは、第一樹脂組成物の基材樹脂は、第二樹脂組成物の基材樹脂と異なる。好ましくは、第一樹脂組成物の硬度は、第二樹脂組成物の硬度と異なる。
【００１１】
第一半球がポリウレタンを基材とする第一樹脂組成物からなり、第二半球が他のポリウレタンを基材とする第二樹脂組成物からなってもよい。好ましくは、第一樹脂組成物のポリウレタンのポリオール成分の分子量は、第二樹脂組成物のポリウレタンのポリオール成分の分子量と異なる。
【００１２】
第一樹脂組成物の基材樹脂の主成分がポリウレタンであり、第二樹脂組成物の基材樹脂の主成分がアイオノマー樹脂であってもよい。
【００１３】
第一樹脂組成物が添加剤を含有し、第二樹脂組成物が他の添加剤を含有してもよい。第一樹脂組成物が紫外線吸収剤を含有し、第二樹脂組成物が他の紫外線吸収剤を含有してもよい。第一樹脂組成物が光安定剤を含有し、第二樹脂組成物が他の光安定剤を含有してもよい。第一樹脂組成物が比重調整剤を含有し、第二樹脂組成物が他の比重調整剤を含有してもよい。
【００１４】
好ましくは、第一樹脂組成物における添加剤の量は、第二樹脂組成物における添加剤の量と異なる。この添加剤として、紫外線吸収剤、光安定剤及び比重調整剤が例示される。
【００１５】
好ましくは、第一半球の層の数は、第二半球の層の数と異なる。好ましくは、第一半球のディンプルパターンは、第二半球のディンプルパターンと異なる。
【００１６】
本発明の他の観点によれば、本発明に係るゴルフボールは、コアとカバーとペイント層とを備える。このペイント層は、第一半球と第二半球とからなる。第一半球の仕様は、第二半球の仕様と異なる。
【００１７】
第一半球が第一樹脂組成物からなり、第二半球が第二樹脂組成物からなってもよい。好ましくは、第一樹脂組成物の組成は、第二樹脂組成物の組成と異なる。
【００１８】
第一樹脂組成物が光輝性顔料を含有し、第二樹脂組成物が他の光輝性顔料を含有してもよい。
【００１９】
好ましくは、第一樹脂組成物における光輝性顔料の含有率は、第二樹脂組成物における光輝性顔料の含有率と異なる。
【００２０】
好ましくは、第一半球の硬度は、第二半球の硬度と異なる。好ましくは、第一半球の厚みは、第二半球の厚みと異なる。
【００２１】
本発明のさらに他の観点によれば、本発明に係るゴルフボールのカバーの評価方法は、
コアとカバーとを備えており、このカバーが、第一半球と第二半球とからなり、第一半球の仕様が第二半球の仕様と異なっているゴルフボールを製作する工程、
このゴルフボールに、試験を施す工程、
及び
第一半球の仕様の性能と第二半球の仕様の性能とを対比する工程
を含む。
【００２２】
本発明のさらに他の観点によれば、本発明に係るゴルフボールのペイント層の評価方法は、コアとカバーとペイント層を備えており、このペイント層が、第一半球と第二半球とからなり、第一半球の仕様が第二半球の仕様と異なっているゴルフボールを製作する工程、
このゴルフボールに、試験を施す工程、
及び
第一半球の仕様の性能と第二半球の仕様の性能とを対比する工程
を含む。
【発明の効果】
【００２３】
本発明に係るゴルフボールでは、１つのゴルフボールに対する試験により、第一の仕様の性能と第二の仕様の性能とが対比されうる。このゴルフボールは、評価の客観性及び効率に寄与しうる。
【図面の簡単な説明】
【００２４】
【図１】図１は、本発明の一実施形態に係るゴルフボールが示された断面図である。
【図２】図２は、図１のゴルフボールのためのコアとハーフシェルとが示された分解図である。
【図３】図３は、本発明の他の実施形態に係るゴルフボールが示された断面図である。
【発明を実施するための形態】
【００２５】
以下、適宜図面が参照されつつ、好ましい実施形態に基づいて本発明が詳細に説明される。
【００２６】
図１に示されたゴルフボール２は、球状のコア４と、このコア４の外側に位置するカバー６とを備えている。このコア４は、球状のセンター８と、このセンター８の外側に位置する中間層１０とを備えている。カバー６は、第一半球６ａ及び第二半球６ｂからなる。第一半球６ａは、ゴルフボール２の赤道上で、第二半球６ｂと合わさっている。カバー６は、その表面に多数のディンプル１２を有している。カバー６の表面のうちディンプル１２以外の部分は、ランド１４である。このゴルフボール２は、カバー６の外側にペイント層及びマーク層を備えているが、これらの層の図示は省略されている。
【００２７】
センター８は、ゴム組成物が架橋されることによって形成されている。ゴム組成物の基材ゴムとして、ポリブタジエン、ポリイソプレン、スチレン−ブタジエン共重合体、エチレン−プロピレン−ジエン共重合体及び天然ゴムが例示される。２種以上のゴムが併用されてもよい。反発性能の観点から、ポリブタジエンが好ましく、特にハイシスポリブタジエンが好ましい。
【００２８】
センター８の架橋には、共架橋剤が好適に用いられる。反発性能の観点から好ましい共架橋剤は、アクリル酸亜鉛、アクリル酸マグネシウム、メタクリル酸亜鉛及びメタクリル酸マグネシウムである。ゴム組成物が、共架橋剤と共に有機過酸化物を含むことが好ましい。好ましい有機過酸化物としては、ジクミルパーオキサイド、１，１−ビス（ｔ−ブチルパーオキシ）−３，３，５−トリメチルシクロヘキサン、２，５−ジメチル−２，５−ジ（ｔ−ブチルパーオキシ）ヘキサン及びジ−ｔ−ブチルパーオキサイドが挙げられる。
【００２９】
センター８のゴム組成物には、充填剤、硫黄、加硫促進剤、硫黄化合物、老化防止剤、着色剤、可塑剤、分散剤等の各種添加剤が、必要に応じて適量配合される。ゴム組成物に、合成樹脂粉末又は架橋されたゴム粉末が配合されてもよい。
【００３０】
センター８の直径は３０．０ｍｍ以上が好ましく、３８．０ｍｍ以上が特に好ましい。センター８の直径は４２．０ｍｍ以下が好ましく、４１．５ｍｍ以下が特に好ましい。センター８が２以上の層から構成されてもよい。センター８が、その表面にリブを備えてもよい。センター８が中空であってもよい。
【００３１】
中間層１０に好適なポリマーは、アイオノマー樹脂である。好ましいアイオノマー樹脂として、α−オレフィンと炭素数が３以上８以下のα，β−不飽和カルボン酸との二元共重合体が挙げられる。好ましい他のアイオノマー樹脂として、α−オレフィンと炭素数が３以上８以下のα，β−不飽和カルボン酸と炭素数が２以上２２以下のα，β−不飽和カルボン酸エステルとの三元共重合体が挙げられる。この二元共重合体及び三元共重合体において、好ましいα−オレフィンはエチレン及びプロピレンであり、好ましいα，β−不飽和カルボン酸はアクリル酸及びメタクリル酸である。この二元共重合体及び三元共重合体において、カルボキシル基の一部は金属イオンで中和されている。中和のための金属イオンとしては、ナトリウムイオン、カリウムイオン、リチウムイオン、亜鉛イオン、カルシウムイオン、マグネシウムイオン、アルミニウムイオン及びネオジムイオンが例示される。
【００３２】
アイオノマー樹脂に代えて、中間層１０に他のポリマーが用いられてもよい。他のポリマーとして、ポリスチレン、ポリアミド、ポリエステル、ポリオレフィン及びポリウレタンが例示される。２種以上のポリマーが併用されてもよい。
【００３３】
中間層１０には、必要に応じ、二酸化チタンのような着色剤、硫酸バリウムのような比重調整剤、分散剤、酸化防止剤、紫外線吸収剤、光安定剤、蛍光剤、蛍光増白剤等が適量配合される。比重調整の目的で、中間層１０にタングステン、モリブデン等の高比重金属の粉末が配合されてもよい。
【００３４】
中間層１０の厚みは０．２ｍｍ以上が好ましく、０．３ｍｍ以上が特に好ましい。中間層１０の厚みは２．５ｍｍ以下が好ましく、２．２ｍｍ以下が特に好ましい。中間層１０の比重は０．９０以上が好ましく、０．９５以上が特に好ましい。中間層１０の比重は１．１０以下が好ましく、１．０５以下が特に好ましい。中間層１０が２以上の層から構成されてもよい。中間層１０が、ゴム組成物が架橋されることで成形されてもよい。ゴルフボール２が、中間層１０を有さないコアを備えてもよい。
【００３５】
カバー６は、樹脂組成物からなる。この樹脂組成物の基材ポリマーとして、ポリウレタン、アイオノマー樹脂、ポリスチレン、ポリアミド、ポリエステル及びポリオレフィンが例示される。２種以上のポリマーが併用されてもよい。
【００３６】
カバー６の樹脂組成物は、添加剤を含みうる。添加剤の具体例としては、二酸化チタンのような着色剤、硫酸バリウムのような比重調整剤、分散剤、酸化防止剤、紫外線吸収剤、光安定剤、蛍光剤及び蛍光増白剤が挙げられる。
【００３７】
カバー６の厚みは０．２ｍｍ以上が好ましく、０．３ｍｍ以上が特に好ましい。カバー６の厚みは２．５ｍｍ以下が好ましく、２．２ｍｍ以下が特に好ましい。カバー６の比重は０．９０以上が好ましく、０．９５以上が特に好ましい。カバー６の比重は１．１０以下が好ましく、１．０５以下が特に好ましい。カバー６が２以上の層から構成されてもよい。
【００３８】
ゴルフボール２が、中間層１０とカバー６との間に、補強層を備えてもよい。補強層は、中間層１０と堅固に密着し、カバー６とも堅固に密着する。補強層は、中間層１０からのカバー６の剥離を抑制する。補強層の基材ポリマーとしては、二液硬化型エポキシ樹脂及び二液硬化型ウレタン樹脂が例示される。
【００３９】
前述の通りカバー６は、第一半球６ａ及び第二半球６ｂからなる。第一半球６ａは、第一樹脂組成物からなる。第二半球６ｂは、第二樹脂組成物からなる。第一半球６ａの仕様は、第二半球６ｂの仕様とは異なっている。仕様として、硬度、組成、厚み及びディンプルパターンが例示される。第一樹脂組成物の基材樹脂が、第二樹脂組成物の基材樹脂と異なってもよい。第一樹脂組成物における添加剤の種類が、第二樹脂組成物の添加剤の種類と異なってもよい。第一樹脂組成物における添加剤の含有量が、第二樹脂組成物の添加剤の含有量と異なってもよい。第一樹脂組成物における紫外線吸収剤の種類が、第二樹脂組成物の紫外線吸収剤の種類と異なってもよい。第一樹脂組成物における紫外線吸収剤の含有量が、第二樹脂組成物の紫外線吸収剤の含有量と異なってもよい。第一樹脂組成物における光安定剤の種類が、第二樹脂組成物の光安定剤の種類と異なってもよい。第一樹脂組成物における光安定剤の含有量が、第二樹脂組成物の光安定剤の含有量と異なってもよい。第一樹脂組成物における比重調整剤の種類が、第二樹脂組成物の比重調整剤の種類と異なってもよい。第一樹脂組成物における比重調整剤の含有量が、第二樹脂組成物の比重調整剤の含有量と異なってもよい。
【００４０】
このゴルフボール２が試験に供されると、第一半球６ａの性能及び第二半球６ｂの性能が判明する。第一半球６ａの性能は、第二半球６ｂの性能と対比されうる。
【００４１】
このゴルフボール２が製作されるときには、図２に示されるように、第一ハーフシェル１６ａと第二ハーフシェル１６ｂとが準備される。第一ハーフシェル１６ａは、第一樹脂組成物からなる。第二ハーフシェル１６ｂは、第二樹脂組成物からなる。コア４は、第一ハーフシェル１６ａ及び第二ハーフシェル１６ｂによって覆われる。このコア４及びハーフシェル１６ａ、１６ｂが、共に半球状キャビティを備えた上型及び下型からなる金型に投入される。この金型内で、ハーフシェル１６ａ、１６ｂが加圧及び加熱される。ハーフシェル１６ａ、１６ｂの樹脂組成物は、金型内で溶融し、流動する。この樹脂組成物が凝固して、カバー６が得られる。キャビティ面に形成されたピンプルにより、ディンプル１２が形成される。
【００４２】
図３には、本発明の他の実施形態に係るゴルフボール１７が示されている。このゴルフボール１７は、球状のコア１８と、このコア１８の外側に位置するカバー２０と、このカバー２０の外側に位置するペイント層２２とを備えている。コア１８は、球状のセンター２４と、このセンター２４の外側に位置する中間層２６とを備えている。ペイント層２２は、第一半球２２ａ及び第二半球２２ｂからなる。第一半球２２ａは、ゴルフボール１７の赤道上で、第二半球２２ｂと合わさっている。
【００４３】
ペイント層２２は、カバー２０を覆っている。ペイント層２２により、カバー２０が保護される。ペイント層２２により、ゴルフボール１７の優れた外観が達成される。ペイント層２２は、塗料の塗布によって形成されている。塗布には、静電塗装法、スプレーガン法、刷毛塗り法、ディッピング法等が採用されうる。
【００４４】
塗料は、樹脂組成物からなる。塗料の基材樹脂としては、ポリウレタン、エポキシ樹脂、ポリエステル、アクリル樹脂及びセルロース樹脂が例示される。ペイント層２２の耐久性の観点から、二液硬化型ポリウレタンが好ましい。
【００４５】
二液硬化型ポリウレタンは、主剤と硬化剤との反応によって得られる。ポリオール成分を含有する主剤とポリイソシアネート（ポリイソシアネート誘導体を含む）を含有する硬化剤との反応によって得られる二液硬化型ポリウレタンが、好ましい。
【００４６】
主剤のポリオール成分としてウレタンポリオールが用いられることが、好ましい。ウレタンポリオールは、ウレタン結合と、２以上のヒドロキシル基を有する。好ましくは、ウレタンポリオールは、その末端にヒドロキシル基を有する。ウレタンポリオールは、ポリオール成分のヒドロキシル基がポリイソシアネートのイソシアネート基に対してモル比で過剰になるような割合で、ポリオールとポリイソシアネートとが反応させられることによって得られうる。
【００４７】
ウレタンポリオールの製造に使用されるポリオールは、複数のヒドロキシル基を有する。重量平均分子量が５０以上２０００以下、特には１００以上１９００以下のポリオールが好ましい。低分子量のポリオールとして、ジオール及びトリオールが挙げられる。ジオールの具体例としては、エチレングリコール、ジエチレングリコール、トリエチレングリコール、１，３−ブタンジオール、１，４−ブタンジオール、ネオペンチルグリコール及び１，６−ヘキサンジオールが挙げられる。トリオールの具体例としては、グリセリン、トリメチロールプロパン及びヘキサントリオールが挙げられる。高分子量のポリオールとして、ポリオキシエチレングリコール（ＰＥＧ）、ポリオキシプロピレングリコール（ＰＰＧ）及びポリオキシテトラメチレングリコール（ＰＴＭＧ）のようなポリエーテルポリオール；ポリエチレンアジぺート（ＰＥＡ）、ポリブチレンアジペート（ＰＢＡ）及びポリヘキサメチレンアジペート（ＰＨＭＡ）のような縮合系ポリエステルポリオール；ポリ−ε−カプロラクトン（ＰＣＬ）のようなラクトン系ポリエステルポリオール；ポリヘキサメチレンカーボネートのようなポリカーボネートポリオール；並びにアクリルポリオールが挙げられる。２種以上のポリオールが併用されてもよい。
【００４８】
ウレタンポリオールの製造に使用されるポリイソシアネートは、複数のイソシアネート基を有する。ポリイソシアネートの具体例としては、２,４−トルエンジイソシアネート、２,６−トルエンジイソシアネート、２,４−トルエンジイソシアネートと２,６−トルエンジイソシアネートの混合物（ＴＤＩ）、４,４’−ジフェニルメタンジイソシアネート（ＭＤＩ）、１，５−ナフチレンジイソシアネート（ＮＤＩ）、３，３’−ビトリレン−４，４’−ジイソシアネート（ＴＯＤＩ）、キシリレンジイソシアネート（ＸＤＩ）、テトラメチルキシリレンジイソシアネート（ＴＭＸＤＩ）及びパラフェニレンジイソシアネート（ＰＰＤＩ）のような芳香族ポリイソシアネート；４，４’−ジシクロヘキシルメタンジイソシアネート（Ｈ１２ＭＤＩ）、水素添加キシリレンジイソシアネート（Ｈ６ＸＤＩ）及びイソホロンジイソシアネート（ＩＰＤＩ）のような脂環式ポリイソシアネート；並びにヘキサメチレンジイソシアネート（ＨＤＩ）のような脂肪族ポリイソシアネートが挙げられる。２以上のポリイソシアネートが併用されてもよい。耐候性の観点から、ＴＭＸＤＩ、ＸＤＩ、ＨＤＩ、Ｈ６ＸＤＩ、ＩＰＤＩ及びＨ１２ＭＤＩが好ましい。
【００４９】
硬化剤は、ポリイソシアネート又はその誘導体を含有する。ウレタンポリオールの原料である前述のポリイソシアネートが、硬化剤に用いられうる。
【００５０】
前述の通りペイント層２２は、第一半球２２ａ及び第二半球２２ｂからなる。第一半球２２ａは、第一ペイント組成物からなる。第二半球２２ｂは、第二ペイント組成物からなる。第一半球２２ａの仕様は、第二半球２２ｂの仕様とは異なっている。仕様として、組成、硬度及び厚みが例示される。第一ペイント組成物の基材樹脂が、第二ペイント組成物の基材樹脂と異なってもよい。第一ペイント組成物における顔料の種類が、第二ペイント組成物の顔料の種類と異なってもよい。第一ペイント組成物における顔料の含有量が、第二ペイント組成物の顔料の含有量と異なってもよい。
【００５１】
このゴルフボール１７が試験に供されると、第一半球２２ａの性能及び第二半球２２ｂの性能が判明する。第一半球２２ａの性能は、第二半球２２ｂの性能と対比されうる。
【００５２】
このゴルフボール１７が製作されるときには、カバー２０の半分にマスキングが施された状態で、このカバー２０に第一ペイント組成物が塗布される。この第一ペイント組成物から、第一半球２２ａが形成される。マスキングが剥がされ、第一半球２２ａの上に他のマスキングが施される。さらに、カバー２０に第二ペイント組成物が塗布される。この第二ペイント組成物から、第二半球２２ｂが形成される。
【実施例】
【００５３】
以下、実施例によって本発明の効果が明らかにされるが、この実施例の記載に基づいて本発明が限定的に解釈されるべきではない。
【００５４】
［センター］
１００質量部のハイシスポリブタジエン（ＪＳＲ社の商品名「ＢＲ−７３０」）、５．１５質量部のフィンコ、２８．５質量部のアクリル酸亜鉛（日本蒸留工業社の商品名「ＺＮ−ＤＡ９０Ｓ」）、５質量部の酸化亜鉛、１２．９質量部の硫酸バリウム、０．３質量部のビス（ペンタブロモフェニル）ジスルフィド及び０．９質量部のジクミルパーオキサイド（日油社の商品名「パークミルＤ」）を混練し、ゴム組成物を得た。このゴム組成物を共に半球状キャビティを備えた上型及び下型からなる金型に投入し、１７０℃で１８分間加熱して、直径が３９．７ｍであるセンターを得た。
【００５５】
［中間層］
５０質量部のアイオノマー樹脂（三井デュポンポリケミカル社の商品名「ハイミラン１６０５」）、５０質量部の他のアイオノマー樹脂（三井デュポンポリケミカル社の商品名の「ハイミランＡＭ７３２９」）及び４質量部の二酸化チタンを二軸混練押出機で混練し、樹脂組成物を得た。この樹脂組成物を射出成形法にてセンターの周りに被覆し、中間層を形成した。この中間層の厚みは、１．０ｍｍであった。
【００５６】
［カバー］
第一樹脂組成物から、圧縮成形法にて第一ハーフシェルを成形した。第二樹脂組成物から第二ハーフシェルを成形した。これらのハーフシェルで、コアを被覆した。このハーフシェル及びコアを、共に半球状キャビティを備え、キャビティ面に多数のピンプルを備えた上型及び下型からなるファイナル金型に投入し、圧縮成形法にてカバーを得た。カバーの厚みは、０．５ｍｍであった。第一ハーフシェルからは、カバーの第一半球が成形された。第二ハーフシェルからは、カバーの第二半球が成形された。カバーには、ピンプルの形状が反転した形状を有するディンプルが形成された。第一半球及び第二半球に用いられうる樹脂組成物Ａ−Ｈの詳細が、下記の表１に示されている。
【００５７】
【表１】
2013183833.tif 000003
【００５８】
上記表１におけるポリウレタンの詳細は、以下の通りである。
ポリウレタン＃１
BASFジャパン社の熱可塑性ポリウレタンエラストマー
商品名：エラストランＮＹ８２Ａ１０クリアー
ポリオキシテトラメチレングリコールの重量平均分子量：１４００
ポリウレタン＃２
BASFジャパン社の熱可塑性ポリウレタンエラストマー
商品名：エラストランＮＹ８８Ａ１０クリアー
ポリオキシテトラメチレングリコールの重量平均分子量：１４００
ポリウレタン＃３
BASFジャパン社の熱可塑性ポリウレタンエラストマー
商品名：エラストランＸＮＹ８８Ａ１０クリアー
ポリオキシテトラメチレングリコールの重量平均分子量：１７００
【００５９】
［ペイント層］
カバーの周りに第一ペイント組成物及び第二ペイント組成物を塗装し、ペイント層を得た。第一ペイント組成物からは、ペイント層の第一半球が形成された。第二ペイント組成物からは、ペイント層の第二半球が形成された。第一半球及び第二半球に用いられうるペイント組成物（ｉ）から（iv）の詳細が、下記の表２に示されている。
【００６０】
【表２】
2013183833.tif 000004
【００６１】
表２のペイント層に用いられた主剤は、神東塗料社の商品名「ポリン＃９５０」である。この主剤は、ポリオール成分（トリメチロールプロパン、ポリオキシテトラメチレングリコール）と、ポリイソシアネート成分（イソホロンジイソシアネート）とからなるウレタンポリオールである。この主剤の水酸基価は、１２８ｍｇＫＯＨ／ｇである。
【００６２】
表２のペイント層に用いられた硬化剤は、下記の化合物（ａ）−（ｃ）の混合物である。これらの化合物の質量比（ａ／ｂ／ｃ）は、３０／３０／４０である。
（ａ）ヘキサメチレンジイソシアネートのイソシアヌレート変性体（旭化成ケミカルズ社  の商品名「デュラネートＴＫＡ−１００」）、ＮＣＯ含有率：２１．７％
（ｂ）ヘキサメチレンジイソシアネートのビュレット変性体（旭化成ケミカルズ社の商品  名「デュラネート２１Ｓ−７５Ｅ」）、ＮＣＯ含有率：１５．５％
（ｃ）イソホロンジイソシアネートのイソシアヌレート体（デグサ社の商品名「ＶＥＳＴＡＮＡＴ  Ｔ１８９０」）、ＮＣＯ含有率：１２．０％
【００６３】
［実験１］
樹脂組成物Ａにてカバーの第一半球を成形し、樹脂組成物Ｂにてカバーの第二半球を成形した。ペイント組成物（ｉ）にて、ペイント層の第一半球及び第二半球を形成して、ゴルフボールを得た。このゴルフボールの第一半球のポールと第二半球のポールとを、ゴルファーにサンドウエッジで交互に打撃させた。それぞれの打撃回数は、２０回であった。打撃後のゴルフボールを目視で観察したところ、第一半球の方が第二半球よりも耐擦傷性に優れていることが判明した。この実験では、１種類のゴルフボールにて２種類の樹脂組成物の耐擦傷性が評価されうる。この実験では、コアの物性のばらつきの影響を受けることなく、２種類の樹脂組成物が評価されうる。
【００６４】
［実験２］
樹脂組成物Ａにてカバーの第一半球を成形し、樹脂組成物Ｂにてカバーの第二半球を成形した。ペイント組成物（ｉ）にて、ペイント層の第一半球及び第二半球を形成して、ゴルフボールを得た。このゴルフボールの第一半球のポールと第二半球のポールとを、１０名のゴルファーにパターで打撃させた。１０名中７名のゴルファーが、「第一半球を打撃したときの方が打球感がソフトである」と回答した。この実験では、１種類のゴルフボールにて２種類の樹脂組成物の打球感が評価されうる。この実験では、コアの物性のばらつきの影響を受けることなく、２種類の樹脂組成物が評価されうる。
【００６５】
［実験３］
樹脂組成物Ａにてカバーの第一半球を成形し、樹脂組成物Ｃにてカバーの第二半球を成形した。ペイント組成物（ｉ）にて、ペイント層の第一半球及び第二半球を形成して、ゴルフボールを得た。このゴルフボールの第一半球のポールと第二半球のポールとを、ゴルファーにサンドウエッジで交互に打撃させた。それぞれの打撃回数は、２０回であった。打撃後のゴルフボールを目視で観察したところ、第一半球の方が第二半球よりも耐擦傷性に優れていることが判明した。この実験では、１種類のゴルフボールにて２種類の樹脂組成物の耐擦傷性が評価されうる。この実験では、コアの物性のばらつきの影響を受けることなく、２種類の樹脂組成物が評価されうる。
【００６６】
［実験４］
樹脂組成物Ａにてカバーの第一半球を成形し、樹脂組成物Ｃにてカバーの第二半球を成形した。ペイント組成物（ｉ）にて、ペイント層の第一半球及び第二半球を形成して、ゴルフボールを得た。このゴルフボールの第一半球のポールと第二半球のポールとを、１０名のゴルファーにパターで打撃させた。１０名中９名のゴルファーが、「第一半球を打撃したときの方が打球感がソフトである」と回答した。この実験では、１種類のゴルフボールにて２種類の樹脂組成物の打球感が評価されうる。この実験では、コアの物性のばらつきの影響を受けることなく、２種類の樹脂組成物が評価されうる。
【００６７】
［実験５］
樹脂組成物Ａにてカバーの第一半球を成形し、樹脂組成物Ｄにてカバーの第二半球を成形した。ペイント組成物（ｉ）にて、ペイント層の第一半球及び第二半球を形成して、ゴルフボールを得た。このゴルフボールを、サンシャインウェザーメーターに固定し、このウェザーメーターを６０時間稼働させた。試験後のゴルフボールを目視で観察したところ、第一半球の方が第二半球よりも耐候性に優れていることが判明した。この実験では、１種類のゴルフボールにて２種類の樹脂組成物の耐候性が評価されうる。この実験では、ウェザーメーターにおけるゴルフボールの取り付け位置の影響を受けることなく、２種類の樹脂組成物が評価されうる。
【００６８】
［実験６］
樹脂組成物Ａにてカバーの第一半球を成形し、樹脂組成物Ａからなり厚みが０．２５ｍｍであるハーフシェルの外側に樹脂組成物Ｂからなり厚みが０．２５ｍｍであるハーフシェルを重ねて、第二半球を成形した。ペイント組成物（ｉ）にて、ペイント層の第一半球及び第二半球を形成して、ゴルフボールを得た。このゴルフボールの第一半球のポールと第二半球のポールとを、１０名のゴルファーにパターで打撃させた。１０名中６名のゴルファーが、「第一半球を打撃したときの方が打球感がソフトである」と回答した。この実験では、１種類のゴルフボールにて、ハーフシェルの層の数の違いに起因する打球感の違いが評価されうる。この実験では、コアの物性のばらつきの影響を受けることなく、評価がなされうる。
【００６９】
［実験７］
樹脂組成物Ａにてカバーの第一半球を成形し、樹脂組成物Ｂからなり厚みが０．２５ｍｍであるハーフシェルの外側に樹脂組成物Ｃからなり厚みが０．２５ｍｍであるハーフシェルを重ねて、第二半球を成形した。ペイント組成物（ｉ）にて、ペイント層の第一半球及び第二半球を形成して、ゴルフボールを得た。このゴルフボールの第一半球のポールと第二半球のポールとを、１０名のゴルファーにパターで打撃させた。１０名中１０名のゴルファーが、「第一半球を打撃したときの方が打球感がソフトである」と回答した。この実験では、１種類のゴルフボールにて、ハーフシェルの層の数の違いに起因する打球感の違いが評価されうる。この実験では、コアの物性のばらつきの影響を受けることなく、評価がなされうる。
【００７０】
［実験８］
樹脂組成物Ｂにてカバーの第一半球を成形し、樹脂組成物Ｅにてカバーの第二半球を成形した。ペイント組成物（ｉ）にて、ペイント層の第一半球及び第二半球を形成して、ゴルフボールを得た。このゴルフボールの第一半球のポールと第二半球のポールとを、１０名のゴルファーにパターで打撃させた。１０名中８名のゴルファーが、「第一半球を打撃したときの方が打球感がソフトである」と回答した。この実験では、１種類のゴルフボールにて２種類の樹脂組成物の打球感が評価されうる。この実験では、コアの物性のばらつきの影響を受けることなく、２種類の樹脂組成物が評価されうる。
【００７１】
［実験９］
樹脂組成物Ａにてカバーの第一半球を成形し、樹脂組成物Ｆにてカバーの第二半球を成形した。ペイント組成物（ｉ）にて、ペイント層の第一半球及び第二半球を形成して、ゴルフボールを得た。このゴルフボールを、サンシャインウェザーメーターに固定し、このウェザーメーターを６０時間稼働させた。試験後のゴルフボールを目視で観察したところ、第一半球の方が第二半球よりも耐候性に優れていることが判明した。この実験では、１種類のゴルフボールにて２種類の樹脂組成物の耐候性が評価されうる。この実験では、ウェザーメーターにおけるゴルフボールの取り付け位置の影響を受けることなく、２種類の樹脂組成物が評価されうる。
【００７２】
［実験１０］
樹脂組成物Ａにてカバーの第一半球を成形し、樹脂組成物Ｇにてカバーの第二半球を成形した。ペイント組成物（ｉ）にて、ペイント層の第一半球及び第二半球を形成して、ゴルフボールを得た。このゴルフボールを、サンシャインウェザーメーターに固定し、このウェザーメーターを６０時間稼働させた。試験後のゴルフボールを目視で観察したところ、第一半球の方が第二半球よりも耐候性に優れていることが判明した。この実験では、１種類のゴルフボールにて２種類の樹脂組成物の耐候性が評価されうる。この実験では、ウェザーメーターにおけるゴルフボールの取り付け位置の影響を受けることなく、２種類の樹脂組成物が評価されうる。
【００７３】
［実験１１］
樹脂組成物Ａにてカバーの第一半球を成形し、樹脂組成物Ｈにてカバーの第二半球を成形した。ペイント組成物（ｉ）にて、ペイント層の第一半球及び第二半球を形成して、ゴルフボールを得た。このゴルフボールの第一半球のポールと第二半球のポールとを、１０名のゴルファーにパターで打撃させた。１０名中６名のゴルファーが、「第一半球を打撃したときの方が打球感がソフトである」と回答した。この実験では、１種類のゴルフボールにて２種類の樹脂組成物の打球感が評価されうる。この実験では、コアの物性のばらつきの影響を受けることなく、２種類の樹脂組成物が評価されうる。
【００７４】
［実験１２］
樹脂組成物Ａにて、カバーの第一半球及び第二半球を成形した。ペイント組成物（ｉ）にてペイント層の第一半球を形成し、ペイント組成物（ｖ）にてペイント層の第二半球を形成して、ゴルフボールを得た。このゴルフボールの第一半球のポールと第二半球のポールとを、ゴルファーにサンドウエッジで交互に打撃させた。それぞれの打撃回数は、２０回であった。打撃後のゴルフボールを目視で観察したところ、第一半球の方が第二半球よりも耐擦傷性に優れていることが判明した。この実験では、１種類のゴルフボールにて２種類のペイント組成物の耐擦傷性が評価されうる。この実験では、コア及びカバーの物性のばらつきの影響を受けることなく、２種類のペイント組成物が評価されうる。
【００７５】
［実験１３］
樹脂組成物Ａにて、カバーの第一半球及び第二半球を成形した。ペイント組成物（ｉ）にてペイント層の第一半球を形成し、ペイント組成物（ｖ）にてペイント層の第二半球を形成して、ゴルフボールを得た。このゴルフボールの第一半球のポールと第二半球のポールとを、１０名のゴルファーにパターで打撃させた。１０名中６名のゴルファーが、「第二半球を打撃したときの方が打球感がソフトである」と回答した。この実験では、１種類のゴルフボールにて２種類のペイント組成物の打球感が評価されうる。この実験では、コア及びカバーの物性のばらつきの影響を受けることなく、２種類のペイント組成物が評価されうる。
【００７６】
［実験１４］
樹脂組成物Ａにて、カバーの第一半球及び第二半球を成形した。ペイント組成物（ｉ）にて厚みが２０μｍであるペイント層の第一半球を形成し、ペイント組成物（ii）にて厚みが１０μｍであるペイント層の第二半球を形成して、ゴルフボールを得た。このゴルフボールの第一半球のポールと第二半球のポールとを、ゴルファーにサンドウエッジで交互に打撃させた。それぞれの打撃回数は、２０回であった。打撃後のゴルフボールを目視で観察したところ、第一半球の方が第二半球よりも耐擦傷性に優れていることが判明した。この実験では、１種類のゴルフボールにて２種類のペイント組成物の耐擦傷性が評価されうる。この実験では、コア及びカバーの物性のばらつきの影響を受けることなく、２種類のペイント組成物が評価されうる。
【００７７】
［実験１５］
樹脂組成物Ａにて、カバーの第一半球及び第二半球を成形した。ペイント組成物（ｉ）にて厚みが２０μｍであるペイント層の第一半球を形成し、ペイント組成物（ii）にて厚みが１０μｍであるペイント層の第二半球を形成して、ゴルフボールを得た。このゴルフボールの第一半球のポールと第二半球のポールとを、１０名のゴルファーにパターで打撃させた。１０名中６名のゴルファーが、「第一半球を打撃したときの方が打球感がソフトである」と回答した。この実験では、１種類のゴルフボールにて２種類のペイント組成物の打球感が評価されうる。この実験では、コア及びカバーの物性のばらつきの影響を受けることなく、２種類のペイント組成物が評価されうる。
【００７８】
［実験１６］
樹脂組成物Ａにて、カバーの第一半球及び第二半球を成形した。ペイント組成物（ｉ）にてペイント層の第一半球を形成し、ペイント組成物（iii)にてペイント層の第二半球を形成して、ゴルフボールを得た。このゴルフボールの外観を１０名のゴルファーに目視で観察させた。１０名中１０名のゴルファーが、「第二半球の方が外観がよい」と回答した。この実験では、１種類のゴルフボールにて２種類のペイント組成物の外観が評価されうる。
【００７９】
［実験１７］
樹脂組成物Ａにて、カバーの第一半球及び第二半球を成形した。ペイント組成物（iii)にてペイント層の第一半球を形成し、ペイント組成物（iv）にてペイント層の第二半球を形成して、ゴルフボールを得た。このゴルフボールの外観を１０名のゴルファーに目視で観察させた。１０名中７名のゴルファーが、「第二半球の方が外観がよい」と回答した。この実験では、１種類のゴルフボールにて２種類のペイント組成物の外観が評価されうる。
【００８０】
［実験１８］
上型のディンプルパターンが下型のディンプルパターンと異なる金型を用い、樹脂組成物Ａにてカバーの第一半球及び第二半球を成形した。ペイント組成物（ｉ）にて、ペイント層の第一半球及び第二半球を形成して、ゴルフボールを得た。上型から得られる第一半球のディンプルの占有率は、７５％である。下型から得られる第二半球のディンプルの占有率は、８３％である。このゴルフボールの第一半球のポールと第二半球のポールとを、ゴルファーにサンドウエッジで交互に打撃させた。それぞれの打撃回数は、２０回であった。打撃後のゴルフボールを目視で観察したところ、第一半球の方が傷が目立つことが判明した。この実験では、１種類のゴルフボールにて２種類のディンプルパターンの耐擦傷性が評価されうる。この実験では、コア及びカバーの物性のばらつきの影響を受けることなく、２種類のディンプルパターンが評価されうる。
【産業上の利用可能性】
【００８１】
本発明に係るゴルフボールでは、種々の性能が容易かつ客観的に評価されうる。
【符号の説明】
【００８２】
２、１７・・・ゴルフボール
４、１８・・・コア
６、２０・・・カバー
６ａ・・・カバーの第一半球
６ｂ・・・カバーの第二半球
８、２４・・・センター
１０、２６・・・中間層
１２・・・ディンプル
１４・・・ランド
１６ａ、１６ｂ・・・ハーフシェル
２２・・・ペイント層
２２ａ・・・ペイント層の第一半球
２２ｂ・・・ペイント層の第二半球
【図１】
2013183833.tif 000005
【図２】
2013183833.tif 000006
【図３】
2013183833.tif 000007